ПОЛИАМИДНАЯ СМОЛА

1. Полиамидная смола, включающая составные звенья, образованные диаминным компонентом и составные звенья, образованные компонентом на основе дикарбоновой кислоты, где
70 мол.% или больше составных звеньев, образованных диаминным компонентом, являются образованными п-ксилилендиамином,
70 мол.% составных звеньев, образованных компонентом на основе дикарбоновой кислоты, являются образованными алифатической дикарбоновой кислотой, содержащей от 6 до 18 атомов углерода;
среднечисловая молекулярная масса (Mn) составляет от 10000 до 50000 и
степень дисперсности, выраженная как Mn/Mw=средневесовая молекулярная масса/среднечисловая молекулярная масса, удовлетворяет следующей формуле (1):
1,5≤(Mw/Mn)≤6,0,(1)
где Mn и Mw определены методом гельпроникающей хроматографии (ГПХ).
2. Полиамидная смола по п.1, где относительная вязкость составляет от 1,80 до 4,20 при определении с использованием раствора в концентрированной серной кислоте в концентрации 1 г/100 мл при 25°С.
3. Полиамидная смола по п.1, где алифатической дикарбоновой кислотой является, по меньшей мере, одна кислота, выбранная из группы, состоящей из адипиновой кислоты, азелаиновой кислоты, себациновой кислоты, ундекандионовой кислоты и додекандионовой кислоты.
4. Полиамидная смола по любому из пп.1-3, где дикарбоновой кислотой является, по меньшей мере, одна кислота, выбранная из группы, состоящей из адипиновой кислоты, азелаиновой кислоты и себациновой кислоты.
5. Полиамидная смола по любому из пп.1-3, где сохранение вязкости расплава (%) после нахождения полиамидной смолы в состоянии расплава при температуре выше температуры плавления полиамидной смолы на 10-50°С в течение 30 мин удовлетворяет следующей формуле (2):
70<(a/b)100<130(2)
где «а» представляет вязкость расплава (Па·с) после нахождения в состоянии расплава в течение 30 мин и «b» представляет вязкость расплава (Па·с) через 2,5 мин от начала плавления.
6. Композиция на основе полиамидной смолы, включающая 100 частей по массе полиамидной смолы по любому из пп.1-3, от 0 до 30 частей по массе зародышеобразующего агента для кристаллизации и от 10 до 150 частей по массе неорганического наполнителя.